(57)【要約】      （修正有）【課題】エネルギー変換効率を更に上昇させることを可能にするように形成された光電池を提供する。【解決手段】２つの分子成分、すなわち電子供与体および電子受容体、特に共役ポリマー成分およびフラーレン成分からなる光活性層４および光活性層の両側に備えられた２つの金属電極２，５を有する光電池において、少なくとも電極５と光活性層４の間に多くても５ｎｍの厚さを有する電気的に絶縁性の移行層６が備えられている光電池。【選択図】図１
2013157633.tif 000002
【特許請求の範囲】
【請求項１】
２つの分子成分、すなわち電子供与体および電子受容体、特に共役ポリマー成分およびフラーレン成分からなる光活性層（４）および光活性層の両側に備えられた２つの金属電極（２，５）を有する光電池において、少なくとも電極（５）と光活性層（４）の間に多くても５ｎｍの厚さを有する電気的に絶縁性の移行層（６）が備えられていることを特徴とする光電池。
【請求項２】
移行層（６）が多くても２ｎｍの厚さを有することを特徴とする、請求項１記載の光電池。
【請求項３】
移行層（６）が塩、特にアルカリ金属ハロゲン化物からなることを特徴とする、請求項１または２記載の光電池。
【請求項４】
移行層（６）がフッ化リチウムからなることを特徴とする、請求項３記載の光電池
【発明の詳細な説明】
【技術分野】
【０００１】
本発明は、２個の分子成分、すなわち電子供与体および電子受容体、特に共役ポリマー成分およびフラーレン（Ｆｕｌｌｅｒｅｎ）成分からなる光活性層および光活性層の両側に備えられた２つの金属電極を有する光電池に関する。
【背景技術】
【０００２】
単結合および二重結合が交互に連続する、延長したπ電子系を有するプラスチックは共役プラスチックと呼ばれる。この共役プラスチックは電子エネルギーに関して半導体に匹敵するエネルギー帯域を有し、ドーピングにより非導電性の状態から金属導電性の状態に移行することができる。この共役プラスチックの例は、ポリフェニレン、ポリビニルフェニレン（ＰＰＶ）、ポリチオフェンまたはポリアニリンである。しかし共役ポリマーからなる光電池ポリマーセルのエネルギー変換効率は典型的に１０-３〜１０-２％である。この効率を改良するために、すでに電子供与体として１つのポリマー成分および電子受容体として他のポリマー成分を使用する２つの共役ポリマー成分からなるヘテロ層が提案された（米国特許第５６７０７９１号明細書）。電子受容体としてフラーレン（Ｆｕｌｌｅｒｅｎｅ）、特にバックミンスターフラーレン（Ｂｕｃｋｍｉｎｓｔｅｒｆｕｌｌｅｒｅｎｅ）Ｃ６０の使用により（米国特許第５４５４８８０号明細書）そのほかの通常の光活性層中の電荷担体再結合を十分に回避することができ、これがＡＭ（エアーマス）１.５条件下で０.６〜１％に効率を上昇する。それにもかかわらず達成される効率は、光電池を形成するためのこの光活性層の経済的な技術的な使用に関して低すぎる。
【先行技術文献】
【特許文献】
【０００３】
【特許文献１】米国特許第５６７０７９１号
【特許文献２】米国特許第５４５４８８０号
【発明の概要】
【発明が解決しようとする課題】
【０００４】
従って本発明の課題は、冒頭に記載の形式の光電池を、エネルギー変換効率を更に上昇することを可能にするように形成することである。
【課題を解決するための手段】
【０００５】
前記課題は、本発明により、少なくとも電極と光活性層の間に多くても５ｎｍの厚さを有する電気的に絶縁性の移行層が備えられることにより解決される。
【０００６】
本発明は、光活性層と電極の間の移行領域に電荷担体の移行に対するかなりの抵抗が生じ、これがおそらく金属電極と有機光活性層との反応に帰因するという事情に基づく。従ってこの直接の影響を阻止できる場合は、そのほかは一定の条件で電荷移行の改良が予想されるはずであり、これが効率の上昇を生じる。電気的に絶縁性の移行層を備えることにより光活性層と電極とのこの直接の反応を十分に排除することができ、しかし電気的絶縁性の移行層の厚さは多くても５ｎｍに制限され、従ってこの移行層の高い電気抵抗は光活性層と電極の間の電荷担体の緩和された移行を阻止しない。意想外にも、光活性層と電極の間にいかなる貫通する、閉鎖された中間層も予想できないきわめて少ない層厚により、電荷担体の移行を更に悪化させずに、電極と光活性層の間に生じるそのほかのバリアを十分に排除することができる。この電気的に絶縁性の移行層を用いて、この移行層を有しないそのほかは同じ構造のセルに比べて光電池の効率を２０〜２５％にまで高めることができる。しかしこの目的のために電気的に絶縁性の移行層の最適化が必要である。
【０００７】
この最適化は移行層の厚さを多くても２ｎｍまでに減少することにより行われる。もちろん化学的な層構造により求める作用に影響させることもできる。従って塩、特にアルカリ金属ハロゲン化物からなる移行層が有利であり、その際フッ化リチウムからなる移行層を使用する処理に関して特に良好な特性を確認することができ、フッ化リチウムは真空下で光活性層または電極の上に所望の層厚で蒸着することができる。
【０００８】
図面には本発明の対象が例示的に示される。
【図面の簡単な説明】
【０００９】
【図１】本発明による光電池の断面図である。
【図２】従来の光電池および本発明による光電池の電流−電圧の特性曲線の比較を示すグラフである。
【発明を実施するための形態】
【００１０】
図１は本発明による光電池の断面図が示され、図２は従来の光電池および本発明による光電池の電流−電圧の特性曲線を示す。
【００１１】
図１により光電池は光透過性ガラス支持体１からなり、この支持体上にインジウム／錫−酸化物（ＩＴＯ）からなる電極層２が付着されている。この電極層２は一般に比較的粗い表面構造を有し、ドーピングにより導電性のポリマー、一般にＰＥＤＯＴからなる平滑層３で覆われている。この平滑層３の上に、被覆法に応じて、例えば１００ｎｍから数μｍまでの層厚を有する２つの成分からなる光活性層４が被覆されている。光活性層４は電子供与体として共役ポリマー、有利にはＰＰＶ誘導体および電子受容体としてフラーレン、特に機能性フラーレンＰＣＢＭからなる。この場合にポリマーの語はホモポリマーおよびオリゴマーであると理解される。２つの成分を溶剤と混合し、溶液として平滑層３の上に回転塗布または滴下により被覆する。この光活性層４を使用して大きな面積を被覆するために、ドクター塗布法または印刷法を使用することができる。溶剤として従来のトルエンの代わりに有利にはクロロベンゼンのようなリファイニング剤（ｒｅｆｉｎｉｎｇａｇｅｎｔ）を使用し、ヘテロ層４の微細構造を保証し、ヘテロ層はこの場合に５００ｎｍ未満の平均粒径を有する。これにより電子供与体と電子受容体の接触位置の数をかなり増加することができ、これは模擬的ＡＭ１.５条件下で改良された電荷分離および約２.６％の効率上昇の結果を生じる。
【００１２】
対向電極５を被覆する前に、光活性層４の上に、例えば０.６ｎｍの層厚を有する薄い移行層６を被覆し、この層は電気的に絶縁性に作用しなければならない。この移行層はこの実施例ではアルカリ金属ハロゲン化物、すなわちフッ化リチウムからなり、フッ化リチウムは２×１０−６トールの真空で０.２ｎｍ／分の速度で蒸着するが、この場合に少ない層厚により光活性層４のいかなる貫通する閉鎖された被覆も予想できない。
【００１３】
ホールが集まる電極としてＩＴＯを使用する場合に電子が集まる電極としてアルミニウムを使用し、アルミニウムを電気的に絶縁性の移行層６の上に蒸着する。光活性層４と電極５の間の電気的に絶縁性の移行層６の挿入により、電極５と活性フォト層４の直接の境界領域では、電極５が大きな領域で直接光活性層４に隣接していないために、光活性層４と電極５の間の電荷の移行に妨害作用する反応を十分に回避することができるので、光活性層４から電極５への電荷担体の移行が、移行層６が光活性層４と電極５の間に付加的なバリアを形成しない条件で改良され、これは移行層６の層厚の制限により保証される。その際移行層６の電気的絶縁性は、特に光活性層４から移行層６への移行領域で電荷担体の移行を阻止する作用が発揮されることを明らかに阻止する。
【００１４】
図２において、２個の光電池の模擬的ＡＭ１.５条件下で８０ｍＷ／ｃｍ２の励起エネルギーで電圧Ｕに対して電流密度Ｉをプロットし、２個の電池は本発明による移行層６の存在によってのみ異なる。本発明による光電池の特性曲線７と移行層６を除いて一致する構造の比較セルの特性曲線８との比較から、ほぼ同じ約５.２ｍＡ／ｃｍ２の短絡電流で７７０ｍＶから８１０ｍＶへの開路電圧の上昇が測定できることが示される。付加的に曲線因子が０.５２から０.６２に改良するので、本発明の光電池の効率は比較セルの２.６％から３.２％に高めることができ、これは２０％から２５％までのエネルギー変換の改良に相当する。
【００１５】
本発明は、もちろん電子が集まる電極５と光活性層４の間に電気的に絶縁性の移行層６が示される図示された実施例に限定されない。従って電気的に絶縁性の移行層６を、ホールが集まる電極２とこれに続く有機層、実施例では平滑層３の間に備えることができる。更に電気的に絶縁性の移行層６は電極２の領域にのみ備えることができる。電気的に絶縁性の移行層６の作用が電子供与体として共役ポリマーおよび電子受容体としてフラーレンに限定されないので、本発明の作用は電子供与体および電子受容体からなる分子の二成分層を有するすべての光電池に認めることができる。
【符号の説明】
【００１６】
２  電極、  ４  光活性層、  ５  電極、  ６  移行層
【図１】
2013157633.tif 000003
【図２】
2013157633.tif 000004
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
電子供与体としての共役ポリマー成分および電子受容体としてのフラーレン成分からなる光活性層および光活性層の両側に備えられた２つの金属電極を有する光電池において、少なくとも電極と光活性層の間に多くても５ｎｍの厚さを有する電気的に絶縁性の移行層が備えられていることを特徴とする光電池。
【請求項２】
移行層が多くても２ｎｍの厚さを有する請求項１記載の光電池。
【請求項３】
移行層が塩、特にアルカリ金属ハロゲン化物からなる請求項１または２記載の光電池。
【請求項４】
移行層がフッ化リチウムからなる請求項３記載の光電池。
【請求項５】
移行層が約０．６ｎｍの厚さを有する、請求項１記載の光電池。
【請求項６】
さらに、光活性層と他の電極との間に、平滑層を有する、請求項１記載の光電池。
【請求項７】
平滑層がＰＥＤＯＴを含む、請求項６記載の光電池。
【請求項８】
フラーレン成分がＰＣＢＭを含む、請求項１記載の光電池。
【請求項９】
２つの電極；
前記２つの電極の間の光活性層、前記光活性層は共役ポリマー成分およびフラーレン成分を含む；  および
２つの電気的に絶縁性の移行層、前記電気的に絶縁性の移行層の１つは前記光活性層と前記２つの電極の１つとの間にあり、且つ、前記電気的に絶縁性の移行層の他の１つは前記光活性層と前記２つの電極の他の１つとの間にある；
を含む光電池。
【請求項１０】
２層の電気的に絶縁性の移行層の１つが、多くても５ｎｍの厚さを有する、請求項９記載の光電池。
【請求項１１】
２層の電気的に絶縁性の移行層の１つが、多くても２ｎｍの厚さを有する、請求項９記載の光電池。
【請求項１２】
２層の電気的に絶縁性の移行層の１つが、０．６ｎｍの厚さを有する、請求項９記載の光電池。
【請求項１３】
２層の電気的に絶縁性の移行層の１つが、アルカリ金属ハロゲン化物を含む、請求項９記載の光電池。
【請求項１４】
２層の電気的に絶縁性の移行層の１つが、フッ化リチウムを含む、請求項９記載の光電池。
【請求項１５】
さらに、光活性層と１つの電極との間に、平滑層を含む、請求項９記載の光電池。
【請求項１６】
平滑層がＰＥＤＯＴを含む、請求項１５記載の光電池。
【請求項１７】
フラーレン成分がＰＣＢＭを含む、請求項９記載の光電池。
【請求項１８】
２つの電極；
前記２つの電極の間の光活性層、前記光活性層は共役ポリマー成分およびフラーレン成分を含む；  および
前記光活性層と前記２つの電極の１つとの間の電気的に絶縁性の移行層、前記電気的に絶縁性の移行層は０．６ｎｍの厚さを有する；
を含む光電池。
【請求項１９】
電気的に絶縁性の移行層が、アルカリ金属ハロゲン化物を含む、請求項１８記載の光電池。
【請求項２０】
電気的に絶縁性の移行層が、フッ化リチウムを含む、請求項１８記載の光電池。
【請求項２１】
さらに、光活性層と２つの電極の１つとの間に、平滑層を含む、請求項１８記載の光電池。
【請求項２２】
平滑層がＰＥＤＯＴを含む、請求項２１記載の光電池。
【請求項２３】
フラーレン成分がＰＣＢＭを含む、請求項１８記載の光電池。
【請求項２４】
光電池において、光活性層と電極との間にあり、且つ、多くても５ｎｍの厚さを有する電気的に絶縁性の移行層を、電荷担体が光活性層と電極との間を移行することに対する著しい抵抗を大いに消去するために用いる使用。
【請求項２５】
電気的に絶縁性の移行層が、多くても２ｎｍの厚さを有する、請求項２４記載の使用。
【請求項２６】
電気的に絶縁性の移行層が、０．６ｎｍの厚さを有する、請求項２４記載の使用。
【請求項２７】
電気的に絶縁性の移行層が、アルカリ金属ハロゲン化物を含む、請求項２４記載の使用。
【請求項２８】
電気的に絶縁性の移行層がフッ化リチウムを含む、請求項２４記載の使用。
【請求項２９】
さらに、光活性層と第二の電極との間に平滑層を含む、請求項２４記載の使用。
【請求項３０】
平滑層がＰＥＤＯＴを含む、請求項２９記載の使用。
【請求項３１】
光活性層がＰＣＢＭを含む、請求項２４記載の使用。